(57)【要約】  本発明は、高温で低い熱放射伝導率を有するガラス組成物に関する。特に、ガラス組成物の全重量に関して表される重量百分率で、次の成分：ＳｉＯ２  ５０〜８５％；Ａｌ２Ｏ３  ０〜３０％；Ｂ２Ｏ３  ０〜２０％；Ｎａ２Ｏ  ０〜２５％；ＣａＯ  ０〜２５％；ＭｇＯ  ０〜１５％；Ｋ２Ｏ  ０〜２０％；ＢａＯ  ０〜２０％；全Ｆｅ２Ｏ３  ０．００２〜０．１％を含み、全ガラス組成物の重量で０．０００１％〜０．００２０％の濃度でＮｉＯをさらに含むガラス組成物に関する。【選択図】図３
2021514925.tif 000002
【特許請求の範囲】
【請求項１】
ガラス組成物の全重量に関して表される重量百分率で、次の成分：
2021514925.tif 000012
を含むガラス組成物であって、０．０００１重量％〜０．００２０重量％の濃度でＮｉＯとして表されるニッケルをさらに含むことを特徴とする、ガラス組成物。
【請求項２】
０．００１８％以下の濃度でＮｉＯとして表されるニッケルを含むことを特徴とする、請求項１に記載のガラス組成物。
【請求項３】
０．０００５％より高い濃度でＮｉＯとして表されるニッケルを含むことを特徴とする、請求項１又は２に記載のガラス組成物。
【請求項４】
０．００２％〜０．０６％、好ましくは０．００２％〜０．０４％、より好ましくは０．００２％〜０．０２％の濃度で全Ｆｅ２Ｏ３を含むことを特徴とする、請求項１〜３のいずれか一項に記載のガラス組成物。
【請求項５】
前記ガラス組成物の全重量に関して表される重量百分率で、次の成分：
2021514925.tif 000013
を含むことを特徴とする、請求項１〜４のいずれか一項に記載のガラス組成物。
【請求項６】
前記ガラス組成物の全重量に関して表される重量百分率で、次の成分：
2021514925.tif 000014
を含むことを特徴とする、請求項１〜５のいずれか一項に記載のガラス組成物。
【請求項７】
コバルトをさらに含むことを特徴とする、請求項１〜６のいずれか一項に記載のガラス組成物。
【請求項８】
０．００００５重量％〜０．００２０重量％、より好ましくは０．００００５重量％〜０．００１５重量％の濃度でＣｏＯとして表されるコバルトを含むことを特徴とする、請求項１〜７のいずれか一項に記載のガラス組成物。
【請求項９】
クロムをさらに含むことを特徴とする、請求項１〜８のいずれか一項に記載のガラス組成物。
【請求項１０】
０．０００１重量％〜０．００２５重量％、より好ましくは０．０００１重量％〜０．００２重量％の濃度でＣｒ２Ｏ３として表されるクロムを含むことを特徴とする、請求項１〜９のいずれか一項に記載のガラス組成物。
【請求項１１】
請求項１〜１０のいずれか一項に記載のガラス組成物から製造されるガラス物品。
【請求項１２】
中空ガラス物品の形態である、請求項１１に記載のガラス物品。
【請求項１３】
ガラスシートの形態である、請求項１１に記載のガラス物品。
【請求項１４】
ガラス繊維の形態である、請求項１１に記載のガラス物品。
【請求項１５】
重量百分率で、次の成分：
2021514925.tif 000015
を含むガラス組成物の融解プロセスの間のエネルギー消費量を減少させるためのニッケルの使用。
【発明の詳細な説明】
【技術分野】
【０００１】
本発明は、融解工程間のエネルギー消費量を減少させるためにニッケルを含むガラス組成物に関する。
【背景技術】
【０００２】
ガラス工業の融解炉におけるエネルギー消費量の減少は、経済的及び環境的観点の両方から重要な問題である。さらなる炉の断熱、燃焼の最適化などの工業生産プロセス工程の改善は、すでに開発されている。しかしながら、プロセス工程におけるさらなる改善には、実質的により費用のかかる投資が必要とされるだろう。エネルギー消費量を減少させるための別の方法は、ガラス組成物の融解温度を低下させることによって、ガラス組成物自体に作用させるものである。融解温度は、ガラス粘度が１０Ｐａｓとなる温度として定義される。したがって、融解温度は、高温でのガラス組成物の粘度を低下させることによって低下する。それによって、炉に供給されるエネルギーを減少させることができる。
【０００３】
最近、「ウルトラホワイト（ｕｌｔｒａ−ｗｈｉｔｅ）」又は「エクストラクリア（ｅｘｔｒａ−ｃｌｅａｒ）」ガラスが、それらの高い発光性及び／又はエネルギー透過率のため、ソーラー又はビルディング領域において好まれる傾向がある。これらのガラスは低量の鉄を含有し、それによって、しばしば「低鉄（ｌｏｗ−ｉｒｏｎ）ガラス」とも呼ばれる。工業用ソーダライムガラスに関して、低鉄ガラスは、約０．１重量％未満、一般に６００ｐｐｍ未満のＦｅ２Ｏ３全量として表される全鉄含有量によって特徴づけられる。しかしながら、これらの低鉄ガラス組成物は、高い放射熱伝導率によって特徴づけられ、したがって、ガラス炉中に放出された波長における放射によって加熱することが困難である。これらの低鉄ガラス組成物に関して、高温での融解ガラスによる放射吸収の増加は、エネルギー消費量に関して大いに有益であるだろう。
【０００４】
ガラス組成物の融解温度の減少は当該技術分野において考えられており、米国特許第５，０７１，７９６号明細書には、ＳｉＯ２がＮａ２Ｏ及びＡｌ２Ｏ３によって部分的に置き換えられた窓ガラス組成物によって高温での粘度の減少がもたらされることが開示されている。国際公開第２０１４／１２８７１４号パンフレットには、ホウ素成分によってシリカ含有量の約半分、及び部分的又は全体的に酸化カルシウム含有量を置き換えることが提案されている。しかしながら、そのような高度に変性された組成物の清澄温度、ガラス転移温度、ガラス耐久性又は光学特性を維持することは困難である。さらに、別の成分のいくつかは実質的に高価であり、それによって、それらの工業的応用が制限され得る。
【０００５】
ニッケルを含むガラス組成物は当該技術において既知である。表示パネル用のガラス又は強化ガラスを記載する米国特許出願公開第２０１３／０３１６１６２号明細書、米国特許出願公開第２０１４／００１７５００号明細書、米国特許第３，８８１，９０５号明細書；及び透明な曇りなしの着色ガラスを開示する米国特許第５，８８８，９１７号明細書を参照のこと。
【発明の概要】
【発明が解決しようとする課題】
【０００６】
したがって、本発明の目的は、ガラス組成物の特性を損なうことなく、生産プロセスのエネルギー消費量を減少させるために、高温において低い熱放射伝導率を有する低鉄ガラス組成物を費用効果の高い方法で提供することである。
【課題を解決するための手段】
【０００７】
本発明は、ガラス組成物の全重量に関して表される重量百分率で、次の成分を含むガラス組成物に関する：
【０００８】
2021514925.tif 000003
【０００９】
前記組成物は、０．０００１重量％〜０．００２０重量％の濃度でＮｉＯとして表されるニッケルをさらに含む。
【００１０】
本発明は、特にガラスシート、中空ガラス物品又はガラス繊維の形態の前記ガラス組成物から製造されたガラス物品にさらに関する。
【００１１】
また本発明は、本発明によるガラス組成物の融解工程の間のエネルギー消費量を減少させるためのニッケルの使用にも関する。
【図面の簡単な説明】
【００１２】
【図１Ａ】室温における波長の関数としての従来技術のガラス組成物（ＸＣＬ）及び本発明の組成物（ＸＣＬ−Ｎｉ）の吸収係数（κλ）を示す。
【図１Ｂ】１２００℃における波長の関数としての図１Ａと同じ従来技術のガラス組成物（ＸＣＬ）及び本発明の組成物（ＸＣＬ−Ｎｉ）の吸収係数（κλ）を示す。図１Ｂは、１２００℃の温度における同一波長の関数として黒体の放射率勾配（ｄＥλ／ｄＴ）をさらに示す。
【図２】相対放射熱伝導率係数、Ｒｋｒを減少させるための低鉄組成物へのニッケル成分の添加の影響をグラフによって示す。規格化（Ｒｋｒ＝１）のために使用されるガラス組成物は１０００ｐｐｍのＦｅ２Ｏ３（全鉄含有量）及び０ｐｐｍのＮｉＯである。
【図３】６７０ｐｐｍのＦｅ２Ｏ３を有するベースガラスから出発して、鉄又はニッケルに富むガラス組成物によって得られた％における比エネルギー消費量の増加を示す。黒色の点は、６７０ｐｐｍのＦｅ２Ｏ３から出発するＦｅ２Ｏ３の累進的な添加による比エネルギー消費量の増加を記録する工業データである。黒色の点より上の破線で示される曲線は、６７０〜８７０ｐｐｍの範囲の全鉄含有量を有するガラス組成物に関して、５、１０及び１５ｐｐｍのＮｉＯの濃度でニッケル成分を含むガラスに関する比エネルギーの算出された増加である。
【発明を実施するための形態】
【００１３】
本発明の目的は、生産プロセスの間のエネルギー消費量を減少させるために、低い熱放射伝導率を有する低鉄ガラス組成物を提供することである。驚くべきことに、低鉄ガラス組成物に少量のニッケルを添加することによって、ガラス組成物の機械的特性、粘度及び化学的耐久性を維持しながら、費用効果が高い方法で熱放射伝導率を実質的に減少させることが可能であることが見出された。
【００１４】
本明細書を通して、範囲が示される場合、端部は含まれる。加えて、数値範囲における全ての積分及びサブドメイン値は、明示的に記載されたかのように明白に含まれる。同様に、本明細書を通して、他に明示的に指定されない限り、含有量の値は重量百分率によるものであり、すなわち、ガラスの全重量に対して表される。本明細書を通して、他に明示的に指定されない限り、鉄含有量は全鉄の含有量であり、且つＦｅ２Ｏ３の含有量として表される。
【００１５】
本発明のガラス組成物は、０．０００１重量％〜０．００２０重量％の濃度でＮｉＯとして表されるニッケルを含む。
【００１６】
好ましい実施形態において、本発明のガラス組成物は、０．００１８重量％以下、好ましくは０．００１５重量％以下、より好ましくは０．００１０重量％以下、理想的には０．０００８重量％以下の濃度でＮｉＯとして表されるニッケルを含む。
【００１７】
別の好ましい実施形態において、本発明のガラス組成物は、０．０００２重量％以上、より好ましくは０．０００３重量％以上、さらに又は０．０００５重量％より高い濃度で、ＮｉＯとして表されるニッケルを含む。
【００１８】
本発明のガラス組成物は、０．００２重量％〜０．１重量％の濃度で（Ｆｅ２Ｏ３として表される）全鉄を含む。好ましい実施形態において、ガラス組成物は、０．００２重量％〜０．０６重量％、好ましくは０．００２重量％〜０．０４重量％、より好ましくは０．００２重量％〜０．０２重量％の濃度で、Ｆｅ２Ｏ３として表される全鉄を含む。
【００１９】
本発明は、放射伝導率係数（ｋｒ）を減少させることによって、したがって、炉において達した温度で、融解炉において放射されたエネルギーに対応する波長におけるガラス組成物の吸収係数（κλ）を増加させることによって、高温において低い熱放射伝導率を有するガラス組成物を配合するという技術的課題に取り組むものである。驚くべきことに、比較的少量の全鉄を有するガラス組成物へのニッケルの少量の添加によって、そのような低い熱放射伝導率が提供されることが発見された。さらに、このような技術的解決策は、それによって組成物がわずかのみ変性され、ガラス組成物の機械的及び化学的特性を維持することが可能である。
【００２０】
融解ガラス組成物の放射伝達は、フォトン伝播が拡散法則によってシミュレート可能であるという仮定、すなわちエネルギー流束Ｆが熱勾配∂Ｔ／∂ｚ（ｚはガラス高さであり、比例定数ｋｒは方程式Ｉによる放射熱伝導率係数である）に比例しているという仮定に基づくロスランド（Ｒｏｓｓｅｌａｎｄ）近似によって評価することができる。
∂Ｔ／∂ｚ  ＝  Ｆ／ｋｒ．  （方程式Ｉ）
【００２１】
放射熱伝導率係数ｋｒは、以下の方程式ＩＩにより、吸収係数κλの逆関数で、全ての波長における放射率勾配∂Ｅλ／∂Ｔ（温度による放射率の変化率である）を合計することによって算出することができる。本発明の目的のため、炉で放出された放射率Ｅλは黒体に吸収される。
2021514925.tif 000004
【００２２】
低鉄ガラス組成物中の融解ガラスへの熱伝達を改善するためには、方程式Ｉの熱勾配、∂Ｔ／∂ｚを増加させるべきであることが発見された。これは、ガラス組成物の放射熱伝導率係数ｋｒを減少させることによって、したがって、その吸収係数κλを増加させることによって達成可能である。さらに、放射熱伝導率に実質的に影響を与えるために、ガラス組成物の吸収曲線が、可能な限り炉において放出されたエネルギー放射の放射率勾配と一致するべきであることが見出された。
【００２３】
以下の表１に示される従来技術及び本発明の組成物の吸収係数κλは、室温及び高温において測定された。高温とは、通常ガラス融解炉で達する温度に相当する。
【００２４】
2021514925.tif 000005
【００２５】
吸収係数は、次の方法に従って、研究室で測定された：特定の分光計を高温で２５０〜２８００ｎｍの透過を測定するよう設計した。炉で達せられる温度の代表として１２００℃の温度が選択された。放射源は、キセノン及びハロゲンランプ（２５０〜２０００ｎｍ）、並びに２０００ｎｍより高い波長に関してはセラミック素子である。放射を調整して、そして２本のビームに分離し、研究室の炉に入れる。ビームの１本の光路はガラス試料の透過の測定専用であり、他のビームは試料を通過せず、ブランクとして使用される。透過検出器は光電子増倍管又は半導体である。ガラス試料ホルダーは、２つのサファイヤ窓を有するアルミナ環である。測定は、１ｍｍ及び２ｍｍの２つの異なる厚さにおいて実行された。したがって、吸収係数は２つの記録された透過スペクトルから算出される。
【００２６】
上記２つの低鉄ガラス組成物、つまりニッケル成分を含まないＸＣＬ（従来技術の組成物）及び低濃度のニッケルを含むＸＣＬ−Ｎｉ（本発明の組成物）の吸収係数（κλ）を、２５０ｎｍ〜２８００ｎｍの波長において測定した。吸収係数は、上記の方法に従って、室温（図１Ａ）及び１２００℃（図１Ｂ）において、波長の関数として測定した。図１Ｂは、１２００℃の同一温度における同一波長の関数として黒体の放射率勾配（ｄＥλ／ｄＴ）をさらに示す。この後者の曲線の形状は例示の目的のみのために重要であり、そして図１Ｂにおける値は関数ｄＥλ／ｄＴの最大値に標準化される。
【００２７】
室温で種々の波長においてガラス組成物の吸収係数が測定された図１Ａにおいて、従来技術の組成物ＸＣＬが、Ｆｅ２＋のため、約１０００ｎｍを中心とする強い吸収バンドを示すことがわかる。本発明のＸＣＬ−Ｎｉ組成物は、可視域のいくつかの強度の吸収バンドを示すが、約１０００ｎｍ及び２０００ｎｍを中心とする赤外線スペクトルにおけるいくつかのピークも示す。これらのピークは、従来技術組成物と比較して、室温におけるニッケルを含むガラス組成物のわずかに高いＩＲ吸収を説明する。
【００２８】
図１Ｂは、本発明の組成物の驚くべき利点を示す。参照（ＸＣＬ、従来技術の組成物）と比較して、本発明の組成物（ＸＣＬ−Ｎｉ）の可視域における吸収は高温で減少するが、赤外線（１７００ｎｍより高い）において強く増加する。このことは、炉で放出された放射の吸収を改善するために高度に有利である。
【００２９】
図１Ａ及び１Ｂにおいて以下に例示されるように、驚くべきことに、本発明の組成物が、火炎によって放出されて、そして炉の耐火物によって再び放出される放射を有利に吸収することが見出された。実際に、少量のニッケルを含む本発明の組成物は、本明細書で黒体に吸収されるエネルギー炉の放射率勾配と一致する高温での赤外線波長における吸収バンドを示す（図１Ｂ）。
【００３０】
方程式ＩＩ及び図１Ｂから抽出された吸収係数の値κλを使用して、種々の濃度の鉄含有量及び種々の濃度のニッケル含有量によって特徴づけられる低鉄ガラス組成物に関する放射熱伝導率係数ｋｒが算出された。
【００３１】
相対放射熱伝導率Ｒｋｒは、（上記）方程式ＩＩを使用して算出された。鉄及びニッケルに関する吸収係数κλは、図１Ａ及び１Ｂから、室温及び１２００℃における測定された吸収曲線上で校正された光学モデルから誘導された。ｋｒ値は、相対放射熱伝導率Ｒｋｒを得るために、ニッケルを含まない１０００ｐｐｍのＦｅ２Ｏ３を含有するガラスに標準化される。
【００３２】
図２に、相対放射熱伝導率係数Ｒｋｒを減少させるために低鉄組成物にニッケルを添加することの利益を示す。図２は、放射伝導率に及ぼすガラス組成物へのニッケルの添加の影響が、より低い鉄含有量を有する組成物ほどより強いことを示す。さらに、ニッケルの最初の数ｐｐｍが相対放射熱伝導率係数を低下させるために最も効果があることを示す。全ガラス組成物の重量で０．００２重量％より多くまでニッケルの濃度を増加させることは有意な増加的な利点を提供しない。
【００３３】
ガラス炉のコンピュータ流体動的モデルは、通常、本明細書で算出されるように放射熱伝導率近似を使用する。したがって、図２からのデータは、ガラス技術者によって、所与の量の鉄に対する融解物へ添加されるニッケルの量の関数におけるエネルギー増加を推定するために使用されることができる。図３は、鉄の量あたりの（パーセントでの）比消費量における相違を報告する、工業データに基づく別の推定を示す。
【００３４】
工業データは、異なる濃度の鉄含有量におけるシリケートベースのガラス組成物のエネルギー増加に関して収集された：図３で示された点を参照されたい。これらの工業データは、６７０ｐｐｍの全Ｆｅ２Ｏ３の初期含有量を有する組成物から出発して、全Ｆｅ２Ｏ３含有量の増加による比エネルギー消費量の増加（すなわちエネルギー減少）を報告する。種々の量の鉄で得られたこれらの工業データから、熱伝導率係数ｋｒを算出すること、したがって、ｋｒの減少を比消費量の増加と関連付ける関数ｆを得ることが可能である。さらに、図２の測定されたκλに基づいて、図３に例示されるように、ニッケル及び鉄の両方を含有するガラス組成物のｋｒを算出すること、そしてこれらのガラス組成物のｋｒを比エネルギー消費量の増加に変換するために同一関数ｆを適用することが可能である。実際に、図３は、６７０〜８７０ｐｐｍの範囲の全鉄含有量を有するガラス組成物に関して算出される、種々の量のニッケル添加（５、１０及び１５ｐｐｍのＮｉＯ）を含むガラス組成物によって得られたエネルギー増加を示す。６７０ｐｐｍの全Ｆｅ２Ｏ３を含むガラス組成物において、５ｐｐｍのＮｉＯによって約１％の比エネルギー消費量の減少が可能となり、これは、ガラス融解の本分野において実際に有意である。同一ガラス組成物への１０ｐｐｍ〜１５ｐｐｍのＮｉＯの添加は、それぞれ、１．７％及び２．２％の比エネルギー消費量の増加をもたらすだろう。より高い鉄含有量を有するガラス組成物に関して、ＮｉＯのｐｐｍあたりの増加は低くなるが、なお大きい。８７０ｐｐｍの全Ｆｅ２Ｏ３を含むガラス組成物において、５ｐｐｍ〜１５ｐｐｍのＮｉＯの添加は、それぞれ、０．７％〜１．５％の比エネルギー消費量の増加をもたらすだろう。
【００３５】
好ましい実施形態において、本発明のガラス組成物は、好ましくは０．００００５重量％〜０．００２０重量％、より好ましくは０．００００５重量％〜０．００１５重量％の濃度でＣｏＯとして表されるコバルトをさらに含む。実際に、ニッケルの添加は、本発明によって必要とされる低濃度であっても、最終製品の色などの光学的特性にわずかに影響を与える可能性があることが見出された。目的の用途／使用次第で、これは問題となる可能性もあるが、問題にならない可能性もある。必要とされる場合、ニッケルによって付与された黄色は容易にコバルト添加によって中和することができる。
【００３６】
別の実施形態において、本発明のガラス組成物は、好ましくは０．０００１重量％〜０．００２５重量％、より好ましくは０．０００１重量％〜０．００２重量％の濃度でＣｒ２Ｏ３として表されるクロムをさらに含む。実際に、本発明のガラス組成物へのクロムの添加は、相当するガラス組成物の放射熱伝導率を減少させることが可能であるという点でニッケルの添加と類似の利益を提供することができるが、ニッケルよりも非効率的な方法であることが見出された。
【００３７】
好ましい実施形態において、本発明のガラス組成物ではセレンが除外される。セレンの除外とは、本明細書中、３ｐｐｍ未満、好ましくは２ｐｐｍ未満のＳｅとして表されるセレンを有するガラス組成物を意味する。より好ましい実施形態において、本発明のガラス組成物は、セレン及びコバルトを組み合わせて含まない。
【００３８】
本発明によるガラス組成物は、様々な分類に属することができるガラスから製造可能である。ガラスは、例えば、ソーダライム−シリカ、アルミノシリケート又はボロシリケート型のガラスなどであることができる。
【００３９】
鉄及びニッケルに加えて、本発明のガラス組成物は、ガラス組成物の全重量に関して表される重量百分率で次の成分を含む。
【００４０】
2021514925.tif 000006
【００４１】
好ましい実施形態において、本発明のガラス組成物は、ガラス組成物の全重量に関して表される重量百分率で次の成分を含む。
【００４２】
2021514925.tif 000007
【００４３】
本発明の好ましい組成物、特にガラスシート及び中空ガラス物品用に有用であるものは、ソーダライム−シリカ型のものである。有利には、このような好ましい実施形態によれば、組成物は、ガラス組成物の全重量に関して表される重量百分率で次の成分を含む。
【００４４】
2021514925.tif 000008
【００４５】
本発明の他の好ましいガラス組成物、特にガラス繊維用途用に有用であるものは、ガラス組成物の全重量に関して表される重量百分率で次の成分を含む。
【００４６】
2021514925.tif 000009
【００４７】
ガラス繊維に適用可能であるものとして既知の、本発明によるガラス組成物の例示を以下の表に示す。
【００４８】
2021514925.tif 000010
【００４９】
本発明のガラス組成物は、ガラス物品、特に中空ガラス物品、ガラスシート及び／又はガラス繊維を製造するために使用する場合、特に有益である。中空ガラス物品は、ガラスボトル、ガラスフラスコ、ガラスジャーであることが可能であり、ガラス繊維は、種々の製品（例えば、断熱用のガラスウール）の製造において使用される繊維形態のガラスであり、通常、マット状微細ガラス繊維からなる。
【００５０】
好ましい実施形態において、本発明は、本発明の組成物から製造される中空ガラス物品に関する。
【００５１】
別の好ましい実施形態において、本発明は、本発明のガラス組成物から製造されるガラス繊維に関する。
【００５２】
典型的に、ガラスの製造方法は、（ｉ）ガラス融解炉／タンク中でガラス出発材料及び／又はガラスカレットの混合物を含む出発材料バッチを融解する工程と；次いで、融解ガラスを所望の形状に形成する工程とを含む。融解工程は、融合／融解物に達するように放射伝達を通して出発材料又はカレットに熱を供給することを含む。一般に、予熱された空気で発火される化石燃料（すなわち、天然ガス）を使用する燃焼装置によって熱が発生する。
【００５３】
例えば、繊維を形成するために、融解ガラスは成形炉から連続的に延伸されることが可能である。ボトルなどの中空ガラスを形成するために、融解ガラスを型に入れ、次いで、吹込み技術によってガラスをガラスボトル体へと成形する。ガラスシートは、フローティングプロセス、ドローイングプロセス、ローリングプロセス又は融解ガラス組成物から出発してガラスシートを製造するための既知のいずれかの他のプロセスによって得ることができる。本発明による実施形態において、ガラスシートはフロートガラスシートである。「フロートガラスシート」という用語は、還元条件下で、融解スズ浴上に融解ガラスを注ぎ入れることからなるフロートガラスプロセスによって形成されたガラスシートを意味すると理解される。
【００５４】
本発明は、本発明によるガラス組成物の融解工程の間のエネルギー消費量を減少させるためのニッケルの使用にも関する。
【００５５】
本発明の実施形態を実施例として以下にさらに説明する。次の実施例は、例示的な目的のために提供され、そして本発明の範囲を制限するように意図されない。
【実施例】
【００５６】
実施例のガラス組成物の調製に関して：以下に明記されるそれぞれの組成に従って、粉末状原材料を一緒に混合し、融解るつぼ中に配置した。次いで、原材料混合物を電気炉中で、原材料の完全な融解を可能にする温度まで加熱した。
【００５７】
次のガラス組成物が本発明に従って製造された。これらのガラス組成物は、ガラスシート又は中空ガラス物品として使用されるために特に適切である。
【００５８】
2021514925.tif 000011
【図１Ａ】
2021514925.tif 000016
【図１Ｂ】
2021514925.tif 000017
【図２】
2021514925.tif 000018
【図３】
2021514925.tif 000019
【国際調査報告】
2021514925.tif 000020
2021514925.tif 000021
2021514925.tif 000022